(57)【要約】【課題】本発明の課題は、酸素、水蒸気、あるいは有害ガスに対する高い耐腐食性を有する太陽光反射用パネルを提供することである。【解決手段】本発明の太陽光反射用パネルは、基材上に、少なくとも金属反射層を含む太陽光反射層を有する太陽光反射用パネルであって、全ての側面部と、上面端部及び下面端部の少なくとも一方とを含む領域が、被覆用樹脂材料により形成された連続した構造で被覆されていることを特徴とする。【選択図】図１
2016148689.tif 000002
【特許請求の範囲】
【請求項１】
基材上に、少なくとも金属反射層を含む太陽光反射層を有する太陽光反射用パネルであって、
全ての側面部と、上面端部及び下面端部の少なくとも一方とを含む領域が、被覆用樹脂材料により形成された連続した構造で被覆されていることを特徴とする太陽光反射用パネル。
【請求項２】
前記被覆用樹脂材料が、シリコーン樹脂、ウレタン樹脂及びアクリル樹脂から選ばれる少なくとも１種の樹脂であることを特徴とする請求項１に記載の太陽光反射用パネル。
【請求項３】
太陽光入射面側の最表面に、メタロキサン骨格を有するポリマーを含有するハードコート層を有することを特徴とする請求項１又は請求項２に記載の太陽光反射用パネル。
【発明の詳細な説明】
【技術分野】
【０００１】
本発明は、太陽光反射用パネルに関し、更に詳しくは、端部に封止部材を有し、耐久性（耐腐食性）が改良された太陽光反射用パネルに関する。
【背景技術】
【０００２】
発展途上国の急激な経済成長に伴い、全世界的にエネルギー需要が増大し、かつては無尽蔵と考えられていた石油、天然ガス等の化石燃料の枯渇が現実味を帯びてきている。
【０００３】
このような状況を踏まえ、化石燃料の代替エネルギーとして、供給が最も安定しており、かつ豊富な自然エネルギーとして、太陽エネルギーが注目されており、現在、その太陽エネルギーを活用するための様々な検討がなされている。特に、世界のサンベルト地帯と言われている赤道近くには、広大な砂漠が広がっており、ここに降りそそぐ太陽エネルギーは正に無尽蔵と言える。また、米国南西部に広がる砂漠のわずか数％の面積における太陽エネルギーを活用すれば、実に７，０００ＧＷものエネルギーを得ることが可能であると考えられている。また、アラビア半島、北アフリカの砂漠のわずか数％の面積に照射される太陽エネルギーを活用すれば、全人類は必要とする全エネルギーを賄うことができるとも考えられている。
【０００４】
このように、太陽エネルギーは非常に有力な代替エネルギーであるものの、これを実際に活用する段階では、（１）太陽エネルギー自身のエネルギー密度が低いこと、並びに（２）太陽エネルギーの貯蔵及び移送が困難であること等が、問題となると考えられる。
【０００５】
上記問題のうち、（１）の太陽エネルギーのエネルギー密度が低いという問題に関しては、巨大な集光装置を用いて太陽光を集めることによって解決することが可能とされている。
【０００６】
この集光装置は、太陽光による紫外線や、設置する環境における熱、風雨、砂嵐等に晒されるため、従来、ガラス製ミラーを具備した太陽光反射用パネルが用いられてきた。しかし、ガラス製ミラーは環境に対する耐久性は高いが、輸送時に破損しやすいこと、ミラーを設置する架台の強度を持たせるため、集光装置の建設費がかさむといった問題を抱えている。
【０００７】
上記問題を解決するために、ガラス製ミラーを、樹脂製反射シートに置き換える方法の検討がなされている（例えば、特許文献１参照。）。また、樹脂製ミラーに高い耐傷性及び耐候性を付与するため、樹脂製ミラーにハードコート層を付与させる方法が開示されている（例えば、特許文献２参照。）。
【０００８】
しかしながら、樹脂製ミラーの反射層に銀等の金属を用いると、１．反射面または反射面と相対する面の樹脂層を介して、あるいは２．端部の反射層と外部との界面を介して、樹脂製ミラー内に酸素、水蒸気、あるいは硫化水素等が透過し、反射層を腐食してしまうといった問題が生じ、適用は困難であった。
【０００９】
反射面又は反射面と相対する面の樹脂層を介しての反射層に対する腐食に関しては、反射層よりも光源側に、バリアー層として無機酸化物層を設ける方法（例えば、特許文献３参照）により、ある程度の対応は可能とされている。
【００１０】
しかしながら、ガラス製ミラーや樹脂製ミラーにおいては、その端部から反射層への酸素、水蒸気、あるいは硫化水素等の浸入による反射層の腐食に関しては、一般的には、封止テープ等により保護する等の対策は講じられているが、長期間、厳しい環境での使用に際しては充分とは言い難いのが現状である。
【先行技術文献】
【特許文献】
【００１１】
【特許文献１】特開２００５−５９３８２号公報
【特許文献２】国際公開第２０１１／０９６３０９Ａ号
【特許文献３】特許第３３１１１７２号公報
【発明の概要】
【発明が解決しようとする課題】
【００１２】
本発明は、上記問題に鑑みてなされたものであり、その解決課題は、酸素、水蒸気、あるいは有害ガスに対する高い耐腐食性を有する太陽光反射用パネルを提供することにある。
【課題を解決するための手段】
【００１３】
本発明者は、上記課題に鑑み鋭意検討を進めた結果、基材上に、少なくとも金属反射層を含む太陽光反射層を有する太陽光反射用パネルであって、太陽光反射用パネルの全での側面部と、上面端部及び下面端部の少なくとも一方とを含む領域を、被覆用樹脂材料により、繋ぎ目を有することなく、一体化した連続封止構造で被覆されていることを特徴とする太陽光反射用パネルにより、酸素、水蒸気、あるいは有害ガスの太陽光反射用パネルの浸入を防止することにより、高い耐腐食性を備えた太陽光反射用パネルを提供することができることを見出し、本発明に至った。
【００１４】
すなわち、本発明の上記課題は、下記の手段により解決される。
【００１５】
１．基材上に、少なくとも金属反射層を含む太陽光反射層を有する太陽光反射用パネルであって、
全ての側面部と、上面端部及び下面端部の少なくとも一方とを含む領域が、被覆用樹脂材料により形成された連続した構造で被覆されていることを特徴とする太陽光反射用パネル。
【００１６】
２．前記被覆用樹脂材料が、シリコーン樹脂、ウレタン樹脂及びアクリル樹脂から選ばれる少なくとも１種の樹脂であることを特徴とする第１項に記載の太陽光反射用パネル。
【００１７】
３．太陽光入射面側の最表面に、メタロキサン骨格を有するポリマーを含有するハードコート層を有することを特徴とする第１項又は第２項に記載の太陽光反射用パネル。
【発明の効果】
【００１８】
本発明の上記手段により、太陽光反射用パネルの構成部材を連続した封止構造で封止し、外部環境からの影響を遮断することにより、高い耐腐食性を備えた太陽光反射用パネルを得ることができる。
【００１９】
本発明で規定する構成により、上記問題を解決することができるのは、以下の理由によるものと推測している。
従来採用されているテープによる封止法、あるいは複数回の塗布により、側面部への封止材の付与と、上下部への封止材の付与を個別に行い、封止構造に繋ぎ目を有する封止法では、折り曲げや厳しい外部環境の影響により、テープ接着面や複数回で形成した封止部の繋ぎ目に応力が集中し、それに伴いテープの剥離や、封止材の繋ぎ部で隙間が生じ、封止性能の低下をきたしてきた。
【００２０】
本発明者らは、上記問題の原因について検討を進めた結果、太陽光反射用パネルを構成する、例えば、フィルムミラーパネルの全ての周辺部に対し、側面部と、上面端部及び下面端部の少なくとも一方とを含む領域を、繋ぎ目（接合面）がなく、1回の形成プロセスで一体成形して封止構造を形成することにより、様々な環境下においても、安定した封止を達成し、高い腐食性を備えた太陽光反射用パネルを実現することができた。
【図面の簡単な説明】
【００２１】
【図１】被覆用樹脂材料により連続した封止構造を備えた本発明の太陽光反射用パネルの構成の一例を示す断面図
【図２】本発明の太陽光反射用パネルの構成の一例を示す概略斜視図
【図３】本発明の太陽光反射用パネルを構成する太陽光反射層の層構成の一例を示す断面図
【図４】本発明の端部に連続した封止構造を形成する方法の一例を示す概略図
【図５】本発明の端部連続した封止構造を形成する他の方法の一例を示す概略図
【図６】比較例の端部に独立した封止構造を形成方法の一例を示す概略図
【発明を実施するための形態】
【００２２】
本発明の太陽光反射用パネルは、基材上に、少なくとも金属反射層を含む太陽光反射層を有し、全ての側面部と、上面端部及び下面端部の少なくとも一方とを含む領域が、被覆用樹脂材料により形成された連続した構造で被覆されていることを特徴とする。この特徴は、請求項１から請求項３に係る発明に共通する技術的特徴である。
【００２３】
本発明の実施態様としては、本発明の目的とする効果をより発現できる観点から、前記被覆用樹脂材料が、シリコーン樹脂、ウレタン樹脂及びアクリル樹脂から選ばれる少なくとも１種の樹脂であることが、太陽光反射用パネルを構成する表面側部材、裏面側部材及び側面部との密着親和性がより高い観点から好ましい。
【００２４】
また、太陽光入射面側の最表面に、メタロキサン骨格を有するポリマーを含有するハードコート層を有する態様が、高い表面硬度を実現し、外部環境、例えば、砂漠における砂や表面清掃に対する優れた耐擦性を得ることができる観点から好ましい。
【００２５】
以下、本発明とその構成要素、及び本発明を実施するための形態及び態様について詳細な説明をする。なお、以下の説明において示す「〜」は、その前後に記載される数値を下限値及び上限値として含む意味で使用する。
【００２６】
《太陽光反射用パネルの基本構成》
本発明の太陽光反射用パネルは、基材上に、少なくとも金属反射層を含む太陽光反射層を有し、全ての側面部と、上面端部及び下面端部の少なくとも一方とを含む領域が、被覆用樹脂材料により形成された連続した構造で被覆されていることを特徴とする。
【００２７】
図１は、被覆用樹脂材料により連続した封止構造を備えた本発明の太陽光反射用パネルの構成の一例を示す断面図である。
【００２８】
図１において、太陽光反射用パネル１は、基材２上に、太陽光反射層３と最表層としてハードコート層４を有する構成（以下、この構成群をミラーパネルユニットＵともいう。）である。
【００２９】
基材２としては、樹脂基材が好ましく適用されているが、ミラーパネルに剛性を付与する目的からは、粘着層や接着層を介して、ガラス基材あるいは金属基材と貼り合わせて適用することもできる。
【００３０】
図１に記載の構成からなるミラーパネルユニットＵの端部においては、太陽光反射層３の断面部が露出した状態にあり、外部環境からの酸素、水蒸気あるいは硫化水素等の有害ガスにより、太陽光反射層３を構成している金属、例えば、銀膜等が腐食する恐れがある。
【００３１】
本発明では、上記問題を踏まえ、このミラーパネルユニットＵの端部を構成する全ての側面部Ｚと、上面端部Ｘ及び下面端部Ｙの少なくとも一方とを含む領域を、被覆用樹脂材料により、一体化した繋ぎ目のない構造で被覆した封止構造５を形成することを特徴としている。
本発明においては、図１及び後述の図２で例示するように、側面部Ｚ、上面端部Ｘ及び下面端部Ｙの全領域に対し、コ字型の封止構造５を形成する態様であっても、あるいは、全ての側面部Ｚと、上面端部Ｘ及び下面端部Ｙのいずれか一方とを含む領域から構成されるＬ字型の封止構造５であっても良い。
【００３２】
図１においては、基材２上に、太陽光反射層３と最表層としてハードコート層４を有する構成のミラーパネルユニットＵの周辺部の側面部Ｚ、上面端部Ｘ及び下面端部Ｙの全領域に対し封止部材５を形成した例を示したが、更に、ミラーパネルユニットＵを、粘着層を介して金属基材上に貼りつけた後に、周辺部の側面部Ｚ、上面端部Ｘ及び下面端部Ｙの全領域に対し封止部材５を形成する、あるいは全ての側面部Ｚと、上面端部Ｘ及び下面端部Ｙのいずれか一方とを含む領域から構成される封止構造５を形成する構成であってもよい。
【００３３】
図２は、本発明の太陽光反射用パネルの構成の一例を示す概略斜視図である。
【００３４】
図１で示した封止構造５を有する太陽光反射用パネル１の斜視図で、ハードコート層４を含むミラーパネルユニットＵの全周辺部領域を、被覆用樹脂材料により一体化した封止構造５を形成している。前述のように、全周辺部と、上面端部Ｘ及び下面端部Ｙのいずれか一方とを含む領域を封止したＬ型構成であってもよい。
【００３５】
《太陽光反射層の基本構成》
図３に、本発明の太陽光反射用パネル１を構成する太陽光反射層３の層構成の一例を示す。
【００３６】
本発明に係る太陽光反射層３の好ましい基本構成としては、金属反射層６の上に、各機能層として、金属反射層の金属の腐食防止を目的とした腐食防止層７、接着層８及び紫外線吸収層（ＵＶ吸収層）９が積層されている。紫外線吸収層９は、紫外線による金属反射層６や基材２へのダメージを抑制するため、紫外線吸収剤を含有する他、ＨＡＬＳ剤を含有するアクリル樹脂フィルムや紫外線反射多層膜等が適用される。
【００３７】
また、金属反射層６の裏面側には、アンダーコート層１０を設けることができる。
【００３８】
上記のような構成において、本発明では、少なくとも基材２及び太陽光反射層３から構成され、封止構造５を設ける前の積層体を、「ミラーパネルユニットＵ」と定義し、この「ミラーパネルユニットＵ」の全ての側面部Ｚと、上面端部Ｘ及び下面端部Ｙの少なくとも一方とから構成される領域に封止構造５を形成したもの、あるいは「ミラーパネルユニットＵ」を、接着層を介して金属基板上に貼合した後、全ての側面部Ｚと、上面端部Ｘ及び下面端部Ｙの少なくとも一方とから構成される領域に封止構造５を形成したものを「太陽光反射用パネル」と定義する。
【００３９】
また、ミラーパネルユニットＵの端部を構成する上面端部、下面端部及び側面部の全領域、あるいは全ての側面部Ｚと、上面端部Ｘ及び下面端部Ｙの少なくとも一方とから構成される領域を被覆用樹脂材料により、一体化した連続構造５で被覆して形成したものを「封止構造」又は「封止部」という。
【００４０】
また、本発明でいう全ての側面部Ｚと、上面端部Ｘ及び下面端部Ｙの少なくとも一方とから構成される領域が、被覆用樹脂材料により連続して被覆されている構造とは、当該領域が、つなぎ目が存在しない状態で、すべての領域が連続した一体構成で、１回のプロセスで形成されることをいう。
【００４１】
《太陽光反射用パネルの構成材料》
〔被覆用樹脂材料：封止部形成部材〕
本発明においては、ミラーパネルユニットＵの全ての側面部Ｚと、上面端部Ｘ及び下面端部Ｙの少なくとも一方とから構成される領域が、被覆用樹脂材料により連続した構造により被覆されて、封止構造を形成していることを特徴とする。
【００４２】
本発明に係る被覆用樹脂材料としては、特に制限はないが、形成の容易性、封止材料としてのガス遮断性、耐久性等の観点から、一般的な硬化性樹脂、例えば、熱硬化性樹脂、活性エネルギー線硬化性樹脂や、熱可塑性樹脂から適宜選択して用いることができる。
【００４３】
熱可塑性樹脂としては、例えば、ポリエチレン、ポリプロピレン、ＡＢＳ樹脂、ＰＭＭＡ（ポリメチルメタクリレート）、ポリスチレン、ポリカーボネート、ポリシクロオレフィン（日本ゼオン社のゼオノア、ＪＳＲ社製のアートン、ポリプラスチック社製のＴＯＰＡＳ、三井化学社製のアペル等）、ポリ乳酸、セルロースエステル、ポリエーテルスルホン、ポリエーテルイミド、ポリエーテルエーテルケトン、ポリフェニレンサルファイド、ポリフェニレンオキサイド、ポリカプロラクトン、ポリエチレンテレフタレート、ポリエチレンナフタレート、ポリブチレンテレフタレート、ポリプロピレンテレフタレート、ポリブチレンサクシネート、ポリ［３−ヒドロキシブチレート］、ポリアリレート、ナイロン、アラミド、熱可塑性エラストマー、シリコーンなどが挙げられる。
【００４４】
また、熱硬化性樹脂としては、例えば、エポキシ樹脂、メラミン樹脂、不飽和ポリエステル樹脂、フェノール樹脂等が挙げられる。
【００４５】
また、活性エネルギー線硬化性樹脂としては、例えば、エポキシアクリレート樹脂、ウレタンアクリレート樹脂、ポリエステルアクリレート等が挙げられる。
【００４６】
具体的には、アデカオプトマーＫＲ、ＢＹシリーズのＫＲ−４００、ＫＲ−４１０、ＫＲ−５５０、ＫＲ−５６６、ＫＲ−５６７、ＢＹ−３２０Ｂ（以上、（株）ＡＤＥＫＡ製）、コーエイハードのＡ−１０１−ＫＫ、Ａ−１０１−ＷＳ、Ｃ−３０２、Ｃ−４０１−Ｎ、Ｃ−５０１、Ｍ−１０１、Ｍ−１０２、Ｔ−１０２、Ｄ−１０２、ＮＳ−１０１、ＦＴ−１０２Ｑ８、ＭＡＧ−１−Ｐ２０、ＡＧ−１０６、Ｍ−１０１−Ｃ（以上、広栄化学工業（株）製）、セイカビームのＰＨＣ２２１０（Ｓ）、ＰＨＣＸ−９（Ｋ−３）、ＰＨＣ２２１３、ＤＰ−１０、ＤＰ−２０、ＤＰ−３０、Ｐ１０００、Ｐ１１００、Ｐ１２００、Ｐ１３００、Ｐ１４００、Ｐ１５００、Ｐ１６００、ＳＣＲ９００（以上、大日精化工業（株）製）、ＫＲＭ７０３３、ＫＲＭ７０３９、ＫＲＭ７１３０、ＫＲＭ７１３１、ＵＶＥＣＲＹＬ２９２０１、ＵＶＥＣＲＹＬ２９２０２（以上、ダイセル・ユーシービー（株））、ＲＣ−５０１５、ＲＣ−５０１６、ＲＣ−５０２０、ＲＣ−５０３１、ＲＣ−５１００、ＲＣ−５１０２、ＲＣ−５１２０、ＲＣ−５１２２、ＲＣ−５１５２、ＲＣ−５１７１、ＲＣ−５１８０、ＲＣ−５１８１（以上、ＤＩＣ（株）製）、オーレックスＮｏ．３４０クリヤ（中国塗料（株）製）、サンラッド Ｈ−６０１（三洋化成工業（株）製）、ＳＰ−１５０９、ＳＰ−１５０７（以上、昭和高分子（株）製）、ＲＣＣ−１５Ｃ（グレース・ジャパン（株）製）、アロニックスＭ−６１００、Ｍ−８０３０、Ｍ−８０６０（以上、東亞合成（株）製）、又はその他の市販のものから適宜選択して利用することができる。
【００４７】
また、接着剤という分類からは、アクリル樹脂系接着剤、アクリル樹脂嫌気性接着剤、アクリル樹脂エマルジョン接着剤、α−オレフィン系接着剤、二液混合型のウレタン樹脂系接着剤、二液混合型のエポキシ樹脂系接着剤、クロロプレンゴム系接着剤、シアノアクリレート系接着剤、シリコーン系接着剤、反応性ホットメルト接着剤、変性シリコーン系接着剤、ポリアミド系接着剤、ポリウレタン樹脂ホットメルト接着剤、ポリオレフィン樹脂ホットメルト接着剤、メラミン樹脂系接着剤等を挙げることができる。
【００４８】
また、その他には、シーリング材、例えば、信越シリコーン社製のシーリング材、シーラント４５、４５８８、４５１５，４０Ｎ、シーリングマスター３００、３００ＬＳ、プアシーラントＳ、ＫＥ−３４１８、ＫＥ−４２等も挙げることができる。
【００４９】
上記説明した本発明に係る被覆用樹脂を構成する材料としては、特に、シリコーン樹脂、ウレタン樹脂及びアクリル樹脂から選ばれる少なくとも１種の樹脂であることが、太陽光反射用パネルを構成する表面側部材、裏面側部材及び側面部との密着親和性がより高い観点から好ましい。
【００５０】
（被覆用樹脂材料の付与方法）
本発明においては、上記説明した被覆用樹脂材料を、図１及び図２に示すようにミラーパネルユニットＵの全ての側面部と、上面端部及び下面端部の少なくとも一方とを含む領域に、被覆用樹脂材料により形成された連続した封止構造を形成することを特徴とする。
【００５１】
ミラーパネルユニットＵの上面端部Ｘ、下面端部Ｙ及び側面部Ｚへ被覆用樹脂材料５Ａを付与する方法としては、例えば、ロールコート法、ディップ法、キャスト法、インクジェット法、スプレー法、印刷法に代表されるようなウェットプロセスの他、ディスペンサーを用いた塗布方法、スリット型ダイコーターを用いたスロット法等の塗布方法を挙げることができる。
【００５２】
被覆用樹脂材料を塗布する方法として、必要な膜厚の塗布膜を形成するのに必要な量より余分に塗布液を塗布し、その後、余剰分を除去する後計量型と、必要な量だけ塗布液を塗布する前計量型とが知られている。何れの塗布方法も適用可能であるが、塗布の高精度、高速化、薄膜化、塗布膜の品質向上、積層への適性等の観点から、前計量型が好ましい。また、塗布液の曝露抑制、濃度変化の抑制、クリーン度の維持、異物の混入防止という観点から、密閉系であることが好ましい。そのため、上記塗布方法のなかでも、ロールコート法、ディップ法、スプレー法、インクジェット法が好ましい。また、塗布性の観点から、必要に応じて溶媒等を用いて希釈した塗布液を用いても良い。
【００５３】
図４は、ディップ法により、一例として、ミラーパネルユニットＵの上面端部Ｘ、下面端部Ｙ及び側面部Ｚの全ての領域に、同時に被覆用樹脂材料を付与する方法の一例を示してある。
【００５４】
図４のａ）において、被覆用樹脂材料を含む塗布液５Ａを、液受けパン１１に貯留し、一定の温度で保温する。ディップコーターは、一対の外側ローラー１２Ａと、その間に内部ローラー１２Ｂを有する構成で、回転しながら、被覆用樹脂材料を含む塗布液５Ａを、ミラーパネルユニットＵの上面端部Ｘ、下面端部Ｙ及び側面部Ｚに供給して、封止構造５を形成する。
【００５５】
この時、上面端部Ｘ及び下面端部Ｙに形成する封止構造の膜厚は、一対の外側ローラー１２Ａ間の距離Ｈ１で調整し、上面端部Ｘ及び下面端部Ｙの長さ及び側面部Ｚの厚さは、内部ローラー１２Ｂの設置位置により調整することができる。
【００５６】
本発明に係る封止部材５の構成としては、端部Ｘ、Ｙの長さとしては、１．０〜１０．０ｍｍの範囲内であることが好ましく、更に好ましくは２．０〜５．０ｍｍの範囲内である。
【００５７】
また、封止部材５の厚さは、０．１〜１．０ｍｍの範囲内であることが好ましい。
【００５８】
図４のｂ）は、上記図４のａ）で示した図の切断面Ａ−Ａ方向から見たときの側面図であり、ミラーパネルユニットＵを、紙面の左から右方向に搬送させながら、被覆用樹脂材料を含む塗布液５Ａをディップ法により付与して、封止構造５を形成するが、膜厚等をより正確に制御する観点から、塗布液をミラーパネルユニットＵに付与する上流側には膜厚を制御するかきとりブレード１３を設けることが好ましい。
【００５９】
また、下流側には、付与した被覆用樹脂材料が熱可塑性樹脂である場合には、エネルギー付与部１４より冷風を供給して固化してもよく、又熱硬化性樹脂であれば、ここで加熱して硬化させる。また、被覆用樹脂材料が活性光線硬化性樹脂である場合には、エネルギー付与部１４より紫外線等の活性光線を付与して、硬化させることができる。また、溶媒等で樹脂を溶解した塗布液を用いる場合には、エネルギー付与部１４より乾燥風を供給して塗膜を乾燥して、封止構造を形成することができる。
図４においては、ミラーパネルユニットＵの上面端部Ｘ、下面端部Ｙ及び側面部Ｚの全ての面に同時に封止構造を付与する例を示したが、全ての側面部と、上面端部及び下面端部の少なくとも一方とを含む領域に付与して、Ｌ字型の封止構造を形成する場合には、図４に示す一対の外側ローラー１２Ａのいずれか一方と、内部ローラー１２Ｂを用いて形成すればよい。
【００６０】
図５は、ミラーパネルユニットＵの上面端部、下面端部及び側面部へ、同時に被覆用樹脂材料を付与する他の方法の一例を示してある。
【００６１】
図５では、被覆用樹脂材料の付与方法として、インクジェット法あるいはスプレー法を用いた場合の例を示してある。
【００６２】
調製釜１６に貯留している被覆用樹脂材料を含む塗布液５Ａを、配管を経由して塗布装置１５としてインクジェットヘッドあるいはスプレー噴射装置に供給し、一定の吐出量でミラーパネルユニットＵの上面端部、下面端部及び側面部へ同時に付与して、封止構造５を形成する方法である。なお、１７は、塗布液の所定区域以外への飛翔を防止するための隔壁である。
【００６３】
以上のような方法により、ミラーパネルユニットＵの上面端部、下面端部及び側面部へ、同時に一体化した封止構造を形成することができる。
【００６４】
〔基材〕
本発明の太陽光反射用パネルに適用可能な基材としては、金属反射層等を含む太陽光反射層１を保持することができる材料であれば特に制限はなく、例えば、ガラス基材、プラスチック等の種類には特に限定はなく、また透明であっても不透明であってもよい。好ましく用いられる透明な基板としては、ガラス、石英、透明樹脂フィルムを挙げることができる。特に好ましい基板は、可撓性を与えることが可能な樹脂フィルムである。
【００６５】
本発明に係る基材として好適な樹脂フィルムとしては、従来公地の種々の樹脂フィルムを用いることができる。例えば、セルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、セルロースジアセテートフィルム、セルローストリアセテートフィルム、セルロースアセテートプロピオネートフィルム、セルロースアセテートブチレートフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン系樹脂フィルム、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルム等を挙げることができる。中でも、ポリカーボネート系フィルム、ポリエステル系フィルム、ノルボルネン系樹脂フィルム、及びセルロースエステル系フィルムが好ましい。
【００６６】
特に、ポリエステル系フィルム、セルロースエステル系フィルムを用いることが好ましく、溶融流延製膜で製造されたフィルムであっても、溶液流延製膜で製造されたフィルムであってもよい。
【００６７】
樹脂基材の厚さは、樹脂の種類及び目的等に応じて適切な厚さにすることが好ましい。例えば、一般的には、１０〜３００μｍの範囲内である。好ましくは２０〜２００μｍ、さらに好ましくは３０〜１００μｍである。
【００６８】
〔太陽光反射層３〕
本発明に係る太陽光反射層３としては、ミラーとしての役割を果たす金属反射層６を有し、そのほかに様々な特性を備えた機能層により構成されている。
【００６９】
（金属反射層６）
本発明に係る金属反射層（反射層ともいう。）は、太陽光を反射する機能を有する金属からなる反射層である。反射層の表面反射率は、好ましくは８０％以上、より好ましくは９０％以上である。金属反射層は太陽光入射側（表面側）にあっても、その反対側（裏面側）にあってもよいが、基材、特に樹脂基材が、太陽光線により劣化してしまうことを防止する目的から、光入射側に配置することが好ましい。
【００７０】
金属反射層の厚さは、反射率等の観点から、１０〜２００ｎｍが好ましく、より好ましくは３０〜１５０ｎｍである。反射層の膜厚が１０ｎｍより大きいと、膜厚が充分であり、光を透過してしまうことがなく、フィルムミラーの可視光領域での反射率を十分確保できるため好ましい。また、２００ｎｍ程度までは膜厚に比例して反射率も大きくなるが、２００ｎｍ以上は膜厚に依存しない。
【００７１】
金属反射層の表面粗さＲａは０．０１〜０．１μｍの範囲内であり、好ましくは０．０２〜０．０７μｍの範囲内である。金属反射層の表面粗さＲａが０．０１μｍ以上であるため、その粗さに起因してフィルムミラー表面も粗くなり、フィルムミラーの生産段階において、連続的に製膜するロールトゥロール方式を用いた場合でも、フィルムミラーの反射層とその入射光側の隣接層におけるブロッキングなどの貼りつきを防止することができる。また、表面が粗くなると反射光が散乱する恐れがあるが、金属反射層を有するフィルムミラーは凹面状の形状を有しているので、表面粗さＲａが０．１μｍ以下であればフィルムミラーを凹面状の形状にすることによって反射効率の低下を防止することができる。
【００７２】
金属反射層は、アルミニウム、銀、クロム、ニッケル、チタン、マグネシウム、ロジウム、プラチナ、パラジウム、スズ、ガリウム、インジウム、ビスマス及び金からなる元素群の中から選ばれるいずれかの元素を含む材料として形成されることが好ましい。中でも、反射率、耐食性の観点からアルミニウムまたは銀を主成分としていることが好ましく、このような金属の薄膜を二層以上形成するようにしてもよい。そうすることにより、フィルムミラーの赤外域から可視光領域での反射率を高め、入射角による反射率の依存性を低減できる。赤外域から可視光領域とは、２５００〜４００ｎｍの波長領域を意味する。入射角とは、膜面に対して垂直な線（法線）に対する角度を意味する。特に銀を主成分とする銀反射層とすることが好ましい。
【００７３】
本発明に係る金属反射層の形成法としては、湿式法及び乾式法のどちらも適用することができる。
【００７４】
湿式法とは、めっき法の総称であり、溶液から金属を析出させ膜を形成する方法である。具体例を挙げるとすれば、銀鏡反応等がある。
【００７５】
一方、乾式法とは、真空成膜法の総称であり、具体的に例示するとすれば、抵抗加熱式真空蒸着法、電子ビーム加熱式真空蒸着法、イオンプレーティング法、イオンビームアシスト真空蒸着法、スパッタ法等がある。とりわけ、連続的に成膜するロール・ツー・ロール方式が可能な蒸着法が好ましく用いられる。すなわち、本発明においては、金属反射層、例えば、銀反射層を銀蒸着によって形成する工程を有する態様の製造方法であることが好ましい。
【００７６】
（腐食防止層７）
本発明に係る太陽光反射層には、金属反射層の腐食を防止する目的から、腐食防止層を設けることが好ましい。
【００７７】
腐食防止層は、金属反射層に隣接して設けられることが好ましい。特に、金属反射層が銀反射層である場合に腐食防止層を設けることが好ましい。特に、腐食防止層が金属反射層の光入射側に隣接していることがより好ましい。また、金属反射層の両側に腐食防止層を隣接させてもよい。
【００７８】
腐食防止層は、腐食防止剤を含有している。腐食防止剤としては、大別して、金属、特に銀に対する吸着性基を有する腐食防止剤と、酸化防止能を有する腐食防止剤（酸化防止剤ともいう）が好ましく用いられる。腐食防止層は、金属、特に銀に対する吸着性基を有する腐食防止剤と酸化防止剤の少なくとも一方を含有していることが好ましい。ここで、「腐食」とは、金属（銀）がそれをとり囲む環境物質によって、化学的または電気化学的に浸食されるか若しくは材質的に劣化する現象をいう（ＪＩＳ  Ｚ０１０３−２００４参照）。
【００７９】
腐食防止層には、腐食防止剤を保持するバインダーとして樹脂を用いることができる。例えば、以下の樹脂を用いることができる。セルロースエステル系、ポリエステル系、ポリカーボネート系、ポリアリレート系、ポリスルホン（ポリエーテルスルホンも含む）系、ポリエチレンテレフタレート、ポリエチレンナフタレート等のポリエステル、ポリエチレン、ポリプロピレン、セロファン、セルロースジアセテート、セルローストリアセテート、セルロースアセテートプロピオネート、セルロースアセテートブチレート、ポリ塩化ビニリデン、ポリビニルアルコール、エチレンビニルアルコール、シンジオタクティックポリスチレン系、ポリカーボネート、ノルボルネン系、ポリメチルペンテン、ポリエーテルケトン、ポリエーテルケトンイミド、ポリアミド、フッ素樹脂、ナイロン、ポリメチルメタクリレート、アクリル系樹脂等を挙げることができる。中でも、アクリル系樹脂が好ましい。腐食防止層は、厚さが３０ｎｍ以上、１μｍ以下であることが好ましい。
【００８０】
なお、腐食防止剤の含有量は、使用する化合物によって最適量は異なるが、一般的には０．１〜１．０ｇ／ｍ２の範囲内であることが好ましい。
【００８１】
次に腐食防止剤の詳細について説明する。
【００８２】
〈腐食防止剤〉
銀に対する吸着性基を有する腐食防止剤としては、アミン類およびその誘導体、ピロール環を有する化合物、トリアゾール環を有する化合物、ピラゾール環を有する化合物、チアゾール環を有する化合物、イミダゾール環を有する化合物、インダゾール環を有する化合物、銅キレート化合物類、チオ尿素類、メルカプト基を有する化合物、ナフタレン系の少なくとも一種またはこれらの混合物から選ばれることが望ましい。
【００８３】
アミン類およびその誘導体としては、エチルアミン、ラウリルアミン、トリ−ｎ−ブチルアミン、Ｏ−トルイジン、ジフェニルアミン、エチレンジアミン、ジエチレントリアミン、トリエチレンテトラミン、テトラエチレンペンタミン、モノエタノールアミン、ジエタノールアミン、トリエタノールアミン、２Ｎ−ジメチルエタノールアミン、２−アミノ−２−メチル−１，３−プロパンジオール、アセトアミド、アクリルアミド、ベンズアミド、ｐ−エトキシクリソイジン、ジシクロヘキシルアンモニウムナイトライト、ジシクロヘキシルアンモニウムサリシレート、モノエタノールアミンベンゾエート、ジシクロヘキシルアンモニウムベンゾエート、ジイソプロピルアンモニウムベンゾエート、ジイソプロピルアンモニウムナイトライト、シクロヘキシルアミンカーバメイト、ニトロナフタレンアンモニウムナイトライト、シクロヘキシルアミンベンゾエート、ジシクロヘキシルアンモニウムシクロヘキサンカルボキシレート、シクロヘキシルアミンシクロヘキサンカルボキシレート、ジシクロヘキシルアンモニウムアクリレート、シクロヘキシルアミンアクリレート等、あるいはこれらの混合物が挙げられる。
【００８４】
ピロール環を有する物としては、Ｎ−ブチル−２，５−ジメチルピロール，Ｎ−フェニル−２，５ジメチルピロール、Ｎ−フェニル−３−ホルミル−２，５−ジメチルピロール，Ｎ−フェニル−３，４−ジホルミル−２，５−ジメチルピロール等、あるいはこれらの混合物が挙げられる。
【００８５】
トリアゾール環を有する化合物としては、１，２，３−トリアゾール、１，２，４−トリアゾール、３−メルカプト−１，２，４−トリアゾール、３−ヒドロキシ−１，２，４−トリアゾール、３−メチル−１，２，４−トリアゾール、１−メチル−１，２，４−トリアゾール、１−メチル−３−メルカプト−１，２，４−トリアゾール、４−メチル−１，２，３−トリアゾール、ベンゾトリアゾール、トリルトリアゾール、１−ヒドロキシベンゾトリアゾール、４，５，６，７−テトラハイドロトリアゾール、３−アミノ−１，２，４−トリアゾール、３−アミノ−５−メチル−１，２，４−トリアゾール、カルボキシベンゾトリアゾール、２−（２′−ヒドロキシ−５′−メチルフェニル）ベンゾトリアゾール、２−（２′−ヒドロキシ−５′−ｔｅｒｔ−ブチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−４−オクトキシフェニル）ベンゾトリアゾール等、あるいはこれらの混合物が挙げられる。
【００８６】
ピラゾール環を有する化合物としては、ピラゾール、ピラゾリン、ピラゾロン、ピラゾリジン、ピラゾリドン、３，５−ジメチルピラゾール、３−メチル−５−ヒドロキシピラゾール、４−アミノピラゾール等、あるいはこれらの混合物が挙げられる。
【００８７】
チアゾール環を有する化合物としては、チアゾール、チアゾリン、チアゾロン、チアゾリジン、チアゾリドン、イソチアゾール、ベンゾチアゾール、２−Ｎ，Ｎ−ジエチルチオベンゾチアゾール、Ｐ−ジメチルアミノベンザルロダニン、２−メルカプトベンゾチアゾール等、あるいはこれらの混合物が挙げられる。
【００８８】
イミダゾール環を有する化合物としては、イミダゾール、ヒスチジン、２−ヘプタデシルイミダゾール、２−メチルイミダゾール、２−エチル−４−メチルイミダゾール、２−フェニルイミダゾール、２−ウンデシルイミダゾール、１−ベンジル−２−メチルイミダゾール、２−フェニル−４−メチルイミダゾール、１−シアノエチル−２−メチルイミダゾール、１−シアノエチル−２−フェニルイミダゾール、１−シアノエチル−２−エチル−４−メチルイミダゾール、１−シアノエチル−２−ウンデシルイミダゾール、２−フェニル−４−メチル−５−ヒドロメチルイミダゾール、２−フェニル−４，５ジヒドロキシメチルイミダゾール、４−フォルミルイミダゾール、２−メチル−４−フォルミルイミダゾール、２−フェニル−４−フォルミルイミダゾール、４−メチル−５−フォルミルイミダゾール、２−エチル−４−メチル−５−フォルミルイミダゾール、２−フェニル−４−メチル−４−フォルミルイミダゾール、２−メルカプトベンゾイミダゾール等、あるいはこれらの混合物が挙げられる。
【００８９】
インダゾール環を有する化合物としては、４−クロロインダゾール、４−ニトロインダゾール、５−ニトロインダゾール、４−クロロ−５−ニトロインダゾール等、あるいはこれらの混合物が挙げられる。
【００９０】
銅キレート化合物類としては、アセチルアセトン銅、エチレンジアミン銅、フタロシアニン銅、エチレンジアミンテトラアセテート銅、ヒドロキシキノリン銅等、あるいはこれらの混合物が挙げられる。
【００９１】
チオ尿素類としては、チオ尿素、グアニルチオ尿素等、あるいはこれらの混合物が挙げられる。
【００９２】
メルカプト基を有する化合物としては、すでに上記に記載した材料も加えれば、メルカプト酢酸、チオフェノール、１，２‐エタンジオール、３−メルカプト−１，２，４−トリアゾール、１−メチル−３−メルカプト−１，２，４−トリアゾール、２−メルカプトベンゾチアゾール、２−メルカプトベンゾイミダゾール、グリコールジメルカプトアセテート、３−メルカプトプロピルトリメトキシシラン等、あるいはこれらの混合物が挙げられる。
【００９３】
ナフタレン系としては、チオナリド等が挙げられる。
【００９４】
（接着層８）
接着層は、腐食防止層７と紫外線吸収層９との接着性を高める機能があるものであれば特に限定はない。
【００９５】
接着層の層厚は、密着性、平滑性、金属反射層の反射率等の観点から、０．０１〜１０．μｍの範囲内が好ましく、より好ましくは０．１〜６．０μｍの範囲内である。
【００９６】
接着層が樹脂により形成される合、樹脂材料（バインダー）として、上記の密着性、平滑性の条件を満足するものであれば特に制限はなく、ポリエステル系樹脂、アクリル系樹脂、メラミン系樹脂、エポキシ系樹脂、ポリアミド系樹脂、塩化ビニル系樹脂、塩化ビニル酢酸ビニル共重合体系樹脂等の単独またはこれらの混合樹脂が使用でき、耐候性の点からポリエステル系樹脂とメラミン系樹脂の混合樹脂が好ましく、さらにイソシアネート等の硬化剤を混合した熱硬化型樹脂とすればより好ましい。この接着層の形成方法には、グラビアコート法、リバースコート法、ダイコート法等、従来公知のコーティング方法が使用できる。
【００９７】
接着層が金属酸化物である場合、例えば、酸化シリコーン、酸化アルミニウム、窒化シリコーン、窒化アルミニウム、酸化ランタン、窒化ランタン等、各種真空製膜法により製膜することができる。この接着層は、例えば、抵抗加熱式真空蒸着法、電子ビーム加熱式真空蒸着法、イオンプレーティング法、イオンビームアシスト真空蒸着法、スパッタ法などによって形成できる。
【００９８】
（紫外線吸収層９）
紫外線吸収層は、太陽光や紫外線による太陽光反射用ミラーの劣化防止の目的で紫外線吸収剤を含有してなる層である。紫外線吸収層は、基材よりも光入射側に設けることが好ましく、図３に示すように、腐食防止層を有する場合はその腐食防止層よりも光入射側に設けることが好ましい。
【００９９】
紫外線吸収層には、紫外線吸収剤を保持するバインダーとして樹脂を用いることができる。例えば、以下の樹脂を用いることができる。セルロースエステル系、ポリエステル系、ポリカーボネート系、ポリアリレート系、ポリスルホン（ポリエーテルスルホンも含む）系、ポリエチレンテレフタレート、ポリエチレンナフタレート等のポリエステル、ポリエチレン、ポリプロピレン、セロファン、セルロースジアセテート、セルローストリアセテート、セルロースアセテートプロピオネート、セルロースアセテートブチレート、ポリ塩化ビニリデン、ポリビニルアルコール、エチレンビニルアルコール、シンジオタクティックポリスチレン系、ポリカーボネート、ノルボルネン系、ポリメチルペンテン、ポリエーテルケトン、ポリエーテルケトンイミド、ポリアミド、フッ素樹脂、ナイロン、ポリメチルメタクリレート、アクリル系樹脂等を挙げることができる。中でも、アクリル系樹脂を用いることが好ましい。なお、紫外線吸収層の層厚は、１〜２００μｍの範囲内であることが好ましい。
【０１００】
また、太陽光反射層３に紫外線吸収層９を設ける以外に、基材２よりも光入射側に設けられた構成層のうちの何れか一層に紫外線吸収剤を添加し、紫外線吸収層を兼ねるようにしてもよい。また、後述するハードコート層に紫外線吸収剤を添加することも好ましい。
【０１０１】
紫外線吸収剤としては、有機系紫外線吸収剤として、ベンゾフェノン系、ベンゾトリアゾール系、サリチル酸フェニル系、トリアジン系等が挙げられ、また無機系紫外線吸収剤として、酸化チタン、酸化亜鉛、酸化セリウム、酸化鉄等が挙げられる。
【０１０２】
ベンゾフェノン系紫外線吸収剤としては、例えば、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２′−ジヒドロキシ−４−メトキシ−ベンゾフェノン、２，２′−ジヒドロキシ−４，４′−ジメトキシ−ベンゾフェノン、２，２′，４，４′−テトラヒドロキシ−ベンゾフェノン等が挙げられる。
【０１０３】
ベンゾトリアゾール系紫外線吸収剤としては、例えば、２−（２′−ヒドロキシ−５−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール等が挙げられる。
【０１０４】
サリチル酸フェニル系紫外線吸収剤としては、例えば、フェニルサルチレート、２−４−ジ−ｔ−ブチルフェニル−３，５−ジ−ｔ−ブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
【０１０５】
トリアジン系紫外線吸収剤としては、例えば、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン等が挙げられる。
【０１０６】
また、紫外線吸収剤としては、上記以外に、紫外線の保有するエネルギーを分子内で振動エネルギーに変換し、その振動エネルギーを熱エネルギーとして放出する機能を有する化合物を用いることもできる。さらに、酸化防止剤あるいは着色剤等との併用により効果を発現するもの、あるいはクエンチャーと呼ばれる、光エネルギー変換剤的に作用する光安定剤等も併用することができる。但し、上記の紫外線吸収剤を使用する場合は、紫外線吸収剤の光吸収波長が、光重合開始剤の有効波長と重ならないものを選択する必要がある。
【０１０７】
通常の紫外線吸収剤を使用する場合は、可視光でラジカルを発生する光重合開始剤を使用することが有効である。
【０１０８】
紫外線吸収剤の使用量は、０．１〜２０質量％、好ましくは１〜１５質量％、より好ましくは３〜１０質量％の範囲内である。使用量をこれらの範囲内にすることで、他の構成層との密着性を良好に保ちつつ、耐候性を向上させることが可能となる。
【０１０９】
（アンダーコート層１０）
アンダーコート層は、樹脂を有し、基材と金属反射層とを密着させるために設けられる層である。従って、アンダーコート層は、基材と金属反射層とを密着させる密着性、金属反射層を真空蒸着法等で形成する時の熱にも耐え得る耐熱性、及び金属反射層が本来有する高い反射性能を引き出すための平滑性が必要である。
【０１１０】
アンダーコート層に使用する樹脂は、上記の密着性、耐熱性、及び平滑性の条件を満足するものであれば特に制限はなく、ポリエステル系樹脂、アクリル系樹脂、メラミン系樹脂、エポキシ系樹脂、ポリアミド系樹脂、塩化ビニル系樹脂、塩化ビニル酢酸ビニル共重合体系樹脂等の単独またはこれらの混合樹脂が使用でき、耐候性の点からポリエステル系樹脂とメラミン系樹脂の混合樹脂又はポリエステル系樹脂とアクリル系樹脂の混合樹脂が好ましく、さらにイソシアネート等の硬化剤を混合した熱硬化型樹脂とすればより好ましい。
【０１１１】
アンダーコート層の層厚は、０．０１〜３．０μｍの範囲内が好ましく、より好ましくは０．１〜２．０μｍの範囲内である。この層厚条件を満たすことにより、密着性を保ちつつ、例えば、樹脂フィルム基材表面の凹凸を覆い隠すことができ、平滑性を良好に保つことができ、アンダーコート層の硬化も十分に行えるため、結果としてフィルムミラーとしての反射率を高めることが可能となる。
【０１１２】
また、アンダーコート層には、上記腐食防止層で用いる腐食防止剤を含有させることが好ましい。
【０１１３】
なお、アンダーコート層の形成方法は、グラビアコート法、リバースコート法、ダイコート法等、従来公知のコーティング方法が使用できる。
【０１１４】
（その他の構成層）
上記説明した各機能層の他に、例えば、ガスバリアー層、防汚層や帯電防止層等を設けても良い。
【０１１５】
本発明において、ガスバリアー層は、湿度の変動、特に高湿度による樹脂基材及び樹脂基材で保護される各種機能素子等の劣化を防止するためのものであるが、特別の機能・用途を持たせたものであっても良く、上記特徴を維持する限りにおいて、種々の態様のガスバリアー層を設けることができる。本発明においては、金属反射層の上側に、ガスバリアー層を設けることが好ましい。
【０１１６】
〔ハードコート層〕
本発明の太陽光反射用パネルにおいては、屋外に設置されるフィルムミラー表面の汚れや傷を防止する目的で、フィルムミラーの最表面層に、金属−酸素−金属結合を骨格として有するメタロキサン骨格を有するポリマーを含有するハードコート層を設けることが好ましい態様である。特に、メタロキサン骨格を有するポリマーは、耐光性及び耐候性に優れた効果を発現する。
【０１１７】
従来の太陽光反射用パネルにおいては、ハードコート層の構成材料と封止部材との密着性が低い場合があり、封止材料を均一に付与することは難しかった。
【０１１８】
本発明で規定するようにミラーパネルユニットＵの側面部Ｚと、少なくとも上面端部Ｘから構成される領域へ被覆用樹脂材料を付与して封止構成を形成することにより、メタロキサン骨格を有するポリマーを含有するハードコート層を用いた場合でも、均一に端部領域に封止構造を形成することが可能となった。
【０１１９】
メタロキサン骨格を有する材料を含有するハードコート層は、珪素、チタン、ジルコニウム、アルミ等のポリメタロキサン、またはポリシラザン、パーヒドロポリシラザン、アルコキシシラン、アルキルアルコキシシラン、下記一般式（１）で表される構造を有するポリシロキサン等を塗布乾燥して形成することができる。
【０１２０】
【化１】
2016148689.tif 000003
【０１２１】
式中、Ｒ１１、Ｒ１２は同一であっても異なっていてもよく、水素原子、アルキル基又はアリール基を表す。ｐは、１以上の整数である。
【０１２２】
本発明に係るハードコート層としては、金属反射層よりも光源側の最外側に配置され、水に対する接触角が８０〜１７０°の範囲内であり、動摩擦係数が０．１０〜０．３５の範囲内であることが好ましい。
【０１２３】
フッ素化合物及び珪素化合物の混合ガス、またフッ素及び珪素を有する化合物を用いた蒸着により、表面エネルギーを低くし、ハードコート層の水に対する接触角を上記で規定する範囲内とすることができる。
【０１２４】
また、最表層は耐傷性を向上するために、動摩擦係数が０．１０〜０．３５の範囲内であることが好ましく、より好ましくは０．１５〜０．２５の範囲である。
【０１２５】
上記ケイ素、チタン、ジルコニウム、アルミ等のポリメトキサン、ポリシラザン、パーヒドロポリシラザン、アルコキシシラン、アルキルアルコキシシラン、ポリシロキサン等を用いることで、フィルム表面同士の動摩擦係数を上記で規定する範囲内に制御することができる。
【０１２６】
上記水に対する接触角は、協和界面科学製接触角ＣＡ−Ｗを用い、２３℃、５５％ＲＨの環境下で、３μｌの水滴をミラーパネルユニットＵ表面に滴下して測定できる。また、上記動摩擦係数は、新東科学社製表面性測定機（ＨＥＩＤＯＮ−１４Ｄ）を用い、試料台に最表層を上にして１枚のミラーパネルユニットＵを貼り付け、圧子に他の１枚の同じミラーパネルユニットＵを取り付け、２枚のミラーパネルユニットＵの最表面同士が接触するように重ね合わせ、その上に約１６０ｇ／ｃｍ２の荷重を加えて、３ｍ／ｍｉｎの速度で１０回往復摺動させ、１０往復の平均動摩擦係数として算出することができる。
【０１２７】
（フィルムミラーユニットＵの厚さ）
本発明に係るフィルムミラーユニット全体の厚さは、ミラーがたわみ防止、正反射率、取り扱い性等の観点から、７５〜２５０μｍの範囲内であることが好ましく、さらに好ましくは９０〜２３０μｍの範囲内であり、さらに好ましくは１００〜２２０μｍの範囲内である。
【０１２８】
《太陽光反射用パネル》
図１に示す構成からなる本発明の太陽光反射用パネルは、太陽光を集光する目的に好ましく使用できる。太陽光反射用パネルとしては、好ましくは太陽光反射用パネルの光入射側から見て最下層に粘着層を形成し、他基材上に、特に金属基材上に、封止した太陽光反射用パネルを貼り付けたのち、封止構造を付与して太陽光反射用パネルとして用いることである。
【０１２９】
太陽熱発電用反射装置として用いる場合、反射装置の形状を樋状（半円筒状）として、半円の中心部分に内部に流体を有する筒状部材を設け、筒状部材に太陽光を集光させることで内部の流体を加熱し、その熱エネルギーを変換して発電する形態が一形態として挙げられる。また、平板状の反射装置を複数個所に設置し、それぞれの反射装置で反射された太陽光を一枚の反射鏡（中央反射鏡）に集光させて、反射鏡により反射して得られた熱エネルギーを発電部で変換することで発電する形態も一形態として挙げられる。特に後者の形態においては、用いられる反射装置に高い正反射率が求められる為、本発明の太陽光反射用ミラーが特に好適に用いられる。
【０１３０】
〈粘着層〉
粘着層としては、特に制限されず、例えば、ドライラミネート剤、ウエットラミネート剤、粘着剤、ヒートシール剤、ホットメルト剤等のいずれもが用いられる。
【０１３１】
例えば、ポリエステル系樹脂、ウレタン系樹脂、ポリ酢酸ビニル系樹脂、アクリル系樹脂、ニトリルゴム等が用いられる。
【０１３２】
ラミネート方法は特に制限されず、例えば、ローラー式で連続的に行うのが経済性及び生産性の点から好ましい。
【０１３３】
粘着層の厚さは、粘着効果、乾燥速度等の観点から、通常１〜５０μｍの範囲内であることが好ましい。
【０１３４】
〈金属基材〉
本発明の太陽光反射用パネルを、接着層を介して貼り付けて太陽光反射用ミラーを形成する際に用いることのできる金属基材としては、例えば、鋼板、銅板、アルミニウム板、アルミニウムめっき鋼板、アルミニウム系合金めっき鋼板、銅めっき鋼板、錫めっき鋼板、クロムめっき鋼板、ステンレス鋼板等熱伝導率の高い金属材料を用いることができる。
【０１３５】
本発明においては、特に耐食性の良好なめっき鋼板、ステンレス鋼板、アルミニウム板等にすることが好ましい。
【実施例】
【０１３６】
以下、実施例を挙げて本発明を具体的に説明するが、本発明はこれらに限定されるものではない。なお、実施例において「％」の表示を用いるが、特に断りがない限り「質量％」を表す。
【０１３７】
《太陽光反射用パネルの作製》
〔太陽光反射用パネル１の作製〕
樹脂基材として、二軸延伸ポリエステルフィルム（ポリエチレンテレフタレートフィルム、厚さ１００μｍ）を用いた。上記ポリエチレンテレフタレートフィルムの片面に、（１）ポリエステル樹脂（ポリエスター  ＳＰ−１８１  日本合成化学製）、（２）メラミン樹脂（スーパーベッカミンＪ−８２０  ＤＩＣ社製）、（３）ＴＤＩ系イソシアネート（２，４−トリレンジイソシアネート）、（４）ＨＤＭＩ系イソシアネート（１，６−ヘキサメチレンジイソシアネート）を、樹脂固形分比率で、（１）：（２）：（３）：（４）＝２０：１：１：２（質量比）となる条件で、固形分濃度として１０質量％となるようにトルエン中に混合した樹脂溶液を、グラビアコート法によりコーティングして、厚さ０．１μｍの接着層を形成した。
【０１３８】
次いで、形成した接着層上に、金属反射層として、真空蒸着法により厚さ８０ｎｍの銀反射層を形成した。次いで、この銀反射層上に、前記ポリエステル樹脂と前記ＴＤＩ系イソシアネートを樹脂固形分比率で１０：２に混合し、グラビアコート法によりコーティングして、厚さ０．１μｍの隣接層を形成した。さらに、上記形成した隣接層上に、ジブチルエーテル中の３％パーヒドロポリシラザン液（ＡＺエレクトリックマテリアル社製  ＮＬ１２０）を用いて、乾燥後の膜厚が５００ｎｍとなるようにバーコーティングし、３分間自然乾燥した後、９０℃のオーブンで３０分間アニールし、ハードコート層を設けた。さらにハードコート層上に撥水化剤（ＡＺエレクトリックマテリアル社製アクアノラン）をバーコーティングして防汚層を形成して、フィルム積層体を作製した。
【０１３９】
続いて、上記作製したフィルム積層体を縦１００ｍｍ×横１００ｍｍに切り出し、ポリエステルフィルムの金属反射層を形成した面とは反対側の面に、厚さ３μｍの粘着層を介して、厚さ０．５ｍｍで縦１００ｍｍ×横１００ｍｍのアルミ板に貼り付け、ミラーフィルムユニット１を作製した。
【０１４０】
その後、図４に示す端部塗布装置を用いて、シリコンシーラント（信越シリコーン社製  ＫＥ−４９２１−Ｂ）を、ミラーフィルムユニット１の上面端部Ｘ、下面端部Ｙ及び側面部Ｚへ、同時に付与して封止構造を形成し、太陽光反射用パネル１を作製した。この封止構造の形成方法を、方法１と称する。
【０１４１】
〔太陽光反射用パネル２の作製〕
上記太陽光反射用パネル１の作製において、封止構造の形成材料として、シリコンシーラント（信越シリコーン社製  ＫＥ−４９２１−Ｂ）に代えて、エポキシ樹脂（スリーボンド社製２０８１Ｄ）を用いた以外は同様にして、太陽光反射用パネル２を作製した。
【０１４２】
〔太陽光反射用パネル３の作製〕
上記太陽光反射用パネル１の作製において、封止構造の形成材料として、シリコンシーラント（信越シリコーン社製  ＫＥ−４９２１−Ｂ）に代えて、ウレタン樹脂（エムシー工業社製ハイブレン  ＸＬＬ−６０５１Ａ）を用いた以外は同様にして、太陽光反射用パネル３を作製した。
【０１４３】
〔太陽光反射用パネル４の作製〕
上記太陽光反射用パネル１の作製において、封止構造の形成材料として、シリコンシーラント（信越シリコーン社製  ＫＥ−４９２１−Ｂ）に代えて、アクリル樹脂（スリーボンド社製３０１７Ｄ）を用い、高圧水銀ランプを用いて、照射距離１５ｃｍ、積算照度３０ｋＪ／ｍ２で硬化させた以外は同様にして、太陽光反射用パネル４を作製した。
【０１４４】
〔太陽光反射用パネル５の作製〕
上記太陽光反射用パネル１の作製において、ハードコート層及び防汚層の形成を行わなかった以外は同様にして、太陽光反射用パネル５を作製した。
【０１４５】
〔太陽光反射用パネル６の作製〕
上記太陽光反射用パネル１の作製において、封止構造の形成材料として、シリコンシーラント（信越シリコーン社製  ＫＥ−４９２１−Ｂ）に代えて、ミラーフィルムユニット１の上面端部Ｘ、下面端部Ｙ及び側面部Ｚへ、アルミ箔テープ（テラオカ製No.８３３  ｔ０．１３  巾１２．７ｍｍ）を用いて封止した以外は同様にして、太陽光反射用パネル６を作製した。この封止構造の形成方法を、方法２と称する。
【０１４６】
〔太陽光反射用パネル７の作製〕
上記太陽光反射用パネル１の作製において、封止材料としてシリコンシーラントを用い、図５に記載の１辺ずつ封止構造を形成するディップ方式の塗布装置により、側面部Ｚを形成した後、上面端部Ｘ及び下面端部Ｙの順に、それぞれ独立して封止構造を形成した以外は同様にして、太陽光反射用パネル７を作製した。この封止構造の形成方法を、方法３と称する。
【０１４７】
表１に記載した封止方法の詳細は、以下のとおりである。
【０１４８】
方法１：ミラーフィルムユニット１の上面端部Ｘ、下面端部Ｙ及び側面部Ｚへ、同時に被覆用樹脂材料を付与して封止構造を形成(本発明の封止構造形成方法)
方法２：ミラーフィルムユニット１の上面端部Ｘ、下面端部Ｙ及び側面部Ｚへ、アルミ箔テープを用いて封止して封止構造を形成(比較例の封止構造形成方法)
方法３：ラーフィルムユニット１の側面部Ｚを形成した後、上面端部Ｘ及び下面端部Ｙの順に、それぞれ独立して封止構造を形成(比較例の封止構造形成方法)
《太陽光反射用パネルの評価》
上記作製した各太陽光反射用パネルについて、下記の評価を行った。
【０１４９】
〔耐腐食性の評価：塩水浸漬試験〕
上記作製した各太陽光反射用パネルについて、３本ローラーを用いて、１．７ｍｍ／１００ｍｍで湾曲させた。その後、３．５質量％塩水に、湾曲した太陽光反射用パネルを４８時間浸漬した後、太陽光反射用パネルの金属反射層端部における銀腐食の状態を目視観察し、下記の基準に従って耐久性の評価を行った。
【０１５０】
５：浸漬前後で、金属反射層端部における色味の変化は全く観察されない
４：浸漬前後で、金属反射層端部における色味の変化がわずかに認められるが、問題のない品質である
３：浸漬前後で、金属反射層端部における色味の変化がやや観察されるが、実用上許容される品質である
２：浸漬前に対し、金属反射層端部で明らかな色味の変化が認められ、実用上問題となる品質である
１：浸漬前に対し、金属反射層端部で激しい色味の変化が認められ、実用に耐えない品質である
〔耐擦性の評価：スチールウール試験〕
上記作製した各太陽光反射用パネル１〜５の表面（ハードコート層形成面側）に、純水１０ｍｌを、霧吹きを用いて噴霧した後に、＃００００番のスチールウールを用いて、１０００ｇ／ｃｍ２の摩擦荷重で１０回往復摩擦した後、表面における擦り傷有無を目視観察し、下記基準で耐擦性を評価した。
【０１５１】
５：全く傷の発生が認められない
４：わずかに傷が認められる
３：傷の発生は認められるが、実用上は許容される品質である
２：傷が多数発生しており、実用上懸念される品質である
１：多数の傷が発生しており、実用に耐えない品質である
以上により得られた結果を、表１に示す。
【０１５２】
【表１】
2016148689.tif 000004
【０１５３】
表１に記載の結果より明らかなように、本発明の太陽光反射用パネル１〜５は、上面端部Ｘ、下面端部Ｙ及び側面部Ｚの全面が、一体化された構成で封止されているため、優れた耐腐食性を有していることが分かる。その中でも、特に、封止材料としてシリコーン樹脂を用いた太陽光反射用パネル１は、実用可能な強度、即ち、実用同等の湾曲後においても高い耐腐食性が得られていることが分かる。一方、比較例である太陽光反射用パネル６では、湾曲に伴う応力の集中などにより、微細なテープ剥離や、パネル角部におけるテープ重ね合わせによる隙間が原因と推定される腐食が発生した。また、比較例である太陽光反射用パネル７は、複数回の塗布により、封止構造を形成したことにより、端部の平面性が劣化することで隙間が発生し、実用上課題となるレベルの耐腐食性に留まった。
【０１５４】
また、本発明の太陽光反射用パネル１〜５においては、ハードコート層を設けた太陽光反射用パネル１〜４が優れた耐擦性を発揮していることが分かる。
【符号の説明】
【０１５５】
１  太陽光反射用パネル
２  基材
３  太陽光反射層
４  ハードコート層
５  封止部材
５Ａ  覆用樹脂材料を含む塗布液
６  金属反射層
７  腐食防止層
８  接着層
９  紫外線吸収層（ＵＶ吸収層）
１０  アンダーコート層
１１  液受けパン
１２Ａ  外側ローラー
１２Ｂ  内側ローラー
１３  かきとりブレード
１４  エネルギー付与部
１５  噴射式塗布装置
１６  調整釜
１７  隔壁
Ｕ  ミラーパネルユニット
Ｘ  上面端部
Ｙ  下面端部
Ｚ  側面部
【図１】
2016148689.tif 000005
【図２】
2016148689.tif 000006
【図３】
2016148689.tif 000007
【図４】
2016148689.tif 000008
【図５】
2016148689.tif 000009
【図６】
2016148689.tif 000010